"真空槽と、前記真空槽内に配置された基板ステージと、前記真空槽内に露出する供給孔から前記真空槽内に有機物ガスを供給するガス供給部と、前記真空槽の内壁面に取り付けられた防着板と、を有し、前記基板ステージの表面に配置された基板に、前記有機物ガスから有機薄膜を形成する有機薄膜形成装置であって、前記防着板の露出する表面には、フッ素樹脂含有無電解ニッケル膜が形成され、前記フッ素樹脂含有無電解ニッケル膜は、膜全体の容積に対して、ポリテトラフルオロエチレンを20以上40以下の容積比で含有する有機薄膜形成装置。前記防着板の前記表面とは逆の裏面は、前記真空槽の内壁面に密着された請求項1記載の有機薄膜形成装置。前記防着板の母材は、鉄と、ステンレスと、銅合金と、アルミとからなる群のうちいずれか一種類又は二種類以上の金属から成る請求項1又は請求項2のいずれか1項記載の有機薄膜形成装置。前記供給孔の表面には前記フッ素樹脂含有無電解ニッケル膜が形成された請求項1乃至請求項3のいずれか1項記載の有機薄膜形成装置。前記基板ステージの表面のうち、前記基板の周囲の部分には、前記フッ素樹脂含有無電解ニッケル膜が形成された請求項1乃至請求項4のいずれか1項記載の有機薄膜形成装置。前記ガス供給部を二個以上有する請求項1乃至請求項5のいずれか1項記載の有機薄膜形成装置。前記有機薄膜はポリ尿素の薄膜である請求項6記載の有機薄膜形成装置。前記基板ステージの表面と対面する位置には、紫外線を放出する紫外線ランプが配置された請求項1乃至請求項5のいずれか1項記載の有機薄膜形成装置。前記有機薄膜は紫外線硬化型のアクリルの薄膜である請求項8記載の有機薄膜形成装置。本発明は上記従来技術の不都合を解決するために創作されたものであり、その目的は、防着板の表面に着膜した有機薄膜を容易に除去できる有機薄膜形成装置を提供することにある。上記課題を解決するために本発明は、真空槽と、前記真空槽内に配置された基板ステージと、前記真空槽内に露出する供給孔から前記真空槽内に有機物ガスを供給するガス供給部と、前記真空槽の内壁面に取り付けられた防着板と、を有し、前記基板ステージの表面に配置された基板に、前記有機物ガスから有機薄膜を形成する有機薄膜形成装置であって、前記防着板の露出する表面には、フッ素樹脂含有無電解ニッケル膜が形成され、前記フッ素樹脂含有無電解ニッケル膜は、膜全体の容積に対して、ポリテトラフルオロエチレンを20以上40以下の容積比で含有する有機薄膜形成装置である。本発明は有機薄膜形成装置であって、前記防着板の前記表面とは逆の裏面は、前記真空槽の内壁面に密着された有機薄膜形成装置である。本発明は有機薄膜形成装置であって、前記防着板の母材は、鉄と、ステンレスと、銅合金と、アルミとからなる群のうちいずれか一種類又は二種類以上の金属から成る有機薄膜形成装置である。本発明は有機薄膜形成装置であって、前記供給孔の表面には前記フッ素樹脂含有無電解ニッケル膜が形成された有機薄膜形成装置である。本発明は有機薄膜形成装置であって、前記基板ステージの表面のうち、前記基板の周囲の部分には、前記フッ素樹脂含有無電解ニッケル膜が形成された有機薄膜形成装置である。本発明は有機薄膜形成装置であって、前記ガス供給部を二個以上有する有機薄膜形成装置である。本発明は有機薄膜形成装置であって、前記有機薄膜はポリ尿素の薄膜である有機薄膜形成装置である。本発明は有機薄膜形成装置であって、前記基板ステージの表面と対面する位置には、紫外線を放出する紫外線ランプが配置された有機薄膜形成装置である。本発明は有機薄膜形成装置であって、前記有機薄膜は紫外線硬化型のアクリルの薄膜である有機薄膜形成装置である。防着板に着膜した有機薄膜を高圧洗浄などで容易に除去できるため、洗浄作業の手間と時間を低減できる。また、有機薄膜の除去作業では、フッ素樹脂含有無電解ニッケル膜は損傷しないので、防着板の交換コストが不要になる。<第一例の有機薄膜形成装置の構造>本発明である第一例の有機薄膜形成装置の構造を説明する。図1は、第一例の有機薄膜形成装置10aの内部構成図を示している。第一例の有機薄膜形成装置10aは、真空槽11と、真空槽11内に配置された基板ステージ31と、真空槽11内に露出する第一、第二の供給孔25a、25bから真空槽11内に有機物ガスを供給する第一、第二のガス供給部20a、20bとを有している。真空槽11の壁面には真空排気装置12が接続され、真空槽11内を真空排気できるように構成されている。基板ステージ31は、表面に基板が配置されるべき位置が予め定められており、その表面が露出された状態で、真空槽11内に配置されている。符号35は基板ステージ31の表面の所定位置に配置された基板を示している。第一、第二のガス供給部20a、20bは、固体又は液体の有機物材料を収容できる第一、第二の収容容器21a、21bと、収容された有機物材料を加熱する第一、第二の加熱装置22a、22bと、一端が第一、第二の収容容器21a、21b内に接続され、他端が真空槽11内に挿入された第一、第二の配管23a、23bとを有している。第一、第二の配管23a、23bの真空槽11内に挿入された端部の開口が第一、第二の供給孔25a、25bであり、第一、第二の供給孔25a、25bは真空槽11内に露出されている。図4は、第一、第二の配管23a、23bの真空槽11内に挿入された端部の平面図を示している。本実施例では、第一、第二の供給孔25a、25bは、シャワーヘッドのように多数の小径の孔から構成されているが、本発明はこれに限定されず、第一、第二の供給孔25a、25bが他の形状の場合も含まれる。第一、第二の収容容器21a、21bは、真空槽11の外側に配置され、内部には、有機薄膜の材料である第一、第二の有機物材料が配置されている。第一、第二の有機物材料には、それらの蒸気が基板35上に到達すると共蒸着重合反応して有機薄膜が形成されるものが用いられる。第一、第二の加熱装置22a、22bは、ここでは線状の抵抗加熱装置であり、第一、第二の収容容器21a、21bの外周に巻き回されて取り付けられ、第一、第二の収容容器21a、21b内の第一、第二の有機物材料を加熱して、蒸発できるようになっている。以下では、第一、第二の有機物材料の蒸気を第一、第二の有機物ガスと呼ぶ。第一、第二の収容容器21a、21b内で生成された第一、第二の有機物ガスは、第一、第二の配管23a、23bの内部を通って、真空槽11内に露出された第一、第二の供給孔25a、25bから、真空槽11内に放出される。第一、第二の配管23a、23bには、それぞれ配管用ヒーター24a、24bが巻き付けられており、第一、第二の配管23a、23bは第一、第二の有機物ガスの凝縮温度よりも高い温度に加熱され、内部を通る第一、第二の有機物ガスが、第一、第二の配管23a、23bの壁面で凝縮しないようになっている。真空槽11の内壁面には、防着板41が密着して取り付けられている。防着板41の母材は、鉄と、ステンレスと、銅合金と、アルミとからなる群のうちいずれか一種類又は二種類以上の金属から成り、防着板41の露出する表面には、フッ素樹脂含有無電解ニッケル膜が形成されている。フッ素樹脂含有無電解ニッケル膜は、膜全体の容積に対して、ポリテトラフルオロエチレンPTFEを20以上40以下の容積比で含有するものであり、本実施例では、アルバックテクノ株式会社のニフグリップ登録商標が用いられる。フッ素樹脂含有無電解ニッケル膜の形成方法を説明すると、PTFEを分散させた無電解ニッケルめっき液に、表面に母材が露出した防着板41を浸漬させ、防着板41の表面にニッケルとPTFEとを共析させる。次いで、防着板41を大気中において380°C~400°Cで熱処理して、無電解ニッケルとPTFEとを強固に密着させる。フッ素樹脂含有無電解ニッケル膜は、有機薄膜に対して離型性を有しており、有機薄膜が付着しても、高圧洗浄等の方法で、フッ素樹脂含有無電解ニッケル膜を損傷させずに、有機薄膜を容易に除去できるようになっている。仮に防着板41の表面に有機薄膜が積層され続けると、積層膜の表面部分が剥離して、剥離した不純物が基板35の表面に付着するおそれがあるが、剥離が生じる前に有機薄膜を除去すれば、この問題を予防できる。また、フッ素樹脂含有無電解ニッケル膜は、母材に対して接着性に優れており、有機薄膜を除去する際に、母材から剥がれないようになっている。そのため、有機薄膜の除去を行った後に、フッ素樹脂含有無電解ニッケル膜を形成し直すコストが不要である。図3bは、真空槽11の槽壁と防着板41の拡大断面図である。本実施例では、防着板41は、ネジ形状の治具42により真空槽11に対してネジ止めされ、防着板41の表面とは逆の裏面は、真空槽11の内壁面に密着されている。そのため、真空槽11内に供給された第一、第二の有機物ガスは、防着板41の裏面と真空槽11の内壁面との間に回りこむことはなく、真空槽11の内壁面には有機薄膜が形成されないようになっている。本実施例では、第一、第二の配管23a、23bのうち第一、第二の供給孔25a、25bの部分の母材も、鉄と、ステンレスと、銅合金と、アルミとからなる群のうちいずれか一種類又は二種類以上の材料から成り、第一、第二の供給孔25a、25bの表面にも、フッ素樹脂含有無電解ニッケル膜が形成されている。そのため、第一、第二の供給孔25a、25bの表面に有機薄膜が形成されても、高圧洗浄等の方法で、フッ素樹脂含有無電解ニッケル膜を損傷させずに、容易に除去できるようになっている。従って、第一、第二の供給孔25a、25bの口径が小さくて、形成される有機薄膜により閉塞されやすい場合でも、閉塞される前に有機薄膜を除去すれば、第一、第二の有機物ガスの供給流量が減少することを予防できる。さらに、基板ステージ31の表面のうち、基板35が配置されるべき所定場所の周囲の部分の母材も、鉄と、ステンレスと、銅合金と、アルミとからなる群のうちいずれか一種類又は二種類以上の材料から成り、その表面にも、フッ素樹脂含有無電解ニッケル膜が形成されている。そのため、基板35の表面に有機薄膜が形成される際には、基板ステージ31の表面のうち、基板35が配置されるべき場所の周囲の部分にも有機薄膜が形成されるが、高圧洗浄等の方法で、フッ素樹脂含有無電解ニッケル膜を損傷させずに、有機薄膜を容易に除去できるようになっている。<第一例の有機薄膜形成方法>第一例の有機薄膜形成装置10aを用いた有機薄膜形成方法を説明する。成膜工程真空排気装置12により真空槽11内を真空排気し、真空雰囲気を形成する。以後、真空排気を継続して真空雰囲気を維持する。真空槽11内の真空雰囲気を維持しながら、真空槽11内に基板35を搬入し、基板ステージ31の表面のうち、フッ素樹脂含有無電解ニッケル膜で周囲を囲まれた所定の位置に配置する。第一、第二の収容容器21a、21bの内部に、第一、第二の有機物材料を配置する。本実施例では、第一の有機物材料として、ジアミンである1,12-ジアミノドデカンを使用し、第二の有機物材料として、ジイソシアネートである1,3-ビスイソシアナートメチルシクロヘキサンを使用する。ただし、第一、第二の有機物材料は、基板35上で共蒸着重合反応するものであればこれらに限定されず、例えばジアミンである4,4’-ジアミノジフェニルメタンMDAと、ジイソシアネートである4,4’-ジフェニルメタンジイソシアネートMDIとを使用してもよい。第一、第二の配管23a、23bを第一、第二の配管用ヒーター24a、24bにより、第一、第二の有機物ガスの凝縮温度よりも高い温度に加熱しておく。第一、第二の加熱装置22a、22bにより、第一、第二の有機物材料を加熱すると、第一、第二の有機物材料から第一、第二の有機物ガスが生成され、生成された第一、第二の有機物ガスは第一、第二の配管23a、23bの内部を通って、第一、第二の供給孔25a、25bから真空槽11内に供給される。供給された第一、第二の有機物ガスは、基板35の表面で共蒸着重合反応を起こし、基板35の表面に有機薄膜が形成される。本実施例では、ポリ尿素の薄膜が形成される。真空槽11内に供給された第一、第二の有機物ガスの一部は、防着板41の表面でも共蒸着重合反応を起こして、防着板41の表面にも有機薄膜が形成される。また、第一、第二の有機物ガスの一部は、第一、第二の供給孔25a、25bの表面と、基板ステージ31の表面のうち、基板35の周囲の部分とでも共蒸着重合反応を起こして、それぞれの場所で有機薄膜が形成される。基板35の表面に所定の膜厚の有機薄膜が形成された後、第一、第二の供給孔25a、25bからの第一、第二の有機物ガスの供給を停止する。真空槽11内の真空雰囲気を維持しながら、成膜済みの基板35を真空槽11の外側に搬出し、別の未成膜の基板35を真空槽11内に搬入して、上述の成膜工程を繰り返す。洗浄工程基板35以外の部分に積層された有機薄膜が剥離する前で、かつ第一、第二の供給孔25a、25bが有機薄膜により閉塞される前に、連続して成膜できる基板の枚数を、試験やシミュレーションにより予め求めておく。予め求めておいた所定枚数の基板35に有機薄膜を形成した後、第一例の有機薄膜形成装置10aの洗浄工程を行う。真空槽11内から基板35を搬出した後、真空排気装置12を停止し、真空槽11内を大気に開放する。防着板41を真空槽11の内壁面から取り外し、真空槽11の外側に取り出す。真空槽11の内壁面のうち、防着板41が密着されていた部分には有機薄膜は形成されていない。取り出した防着板41に水を高圧で吹き付ける高圧洗浄処理を行うと、防着板41の表面には予めフッ素樹脂含有無電解ニッケル薄膜が形成されており、有機薄膜は容易に除去される。なお、有機薄膜の除去方法は高圧洗浄処理に限定されず、例えば、ピンセット等の器具を用いて除去することもできるが、高圧洗浄処理ではフッ素樹脂含有無電解ニッケル膜を損傷するおそれが他の方法より少ないため好ましい。また、第一、第二の配管23a、23bの第一、第二の供給孔25a、25b側の端部を真空槽11内から取り出し、高圧洗浄処理などにより、有機薄膜を除去する。第一、第二の供給孔25a、25bの表面にも予めフッ素樹脂含有無電解ニッケル薄膜が形成されており、有機薄膜は容易に除去される。さらに、基板ステージ31を真空槽11内から取り出し、高圧洗浄処理などにより、有機薄膜を除去する。基板ステージ31の表面のうち、基板が配置されるべき所定位置の周囲の部分にも予めフッ素樹脂含有無電解ニッケル薄膜が形成されており、有機薄膜は容易に除去される。次いで、洗浄済みの基板ステージ31を真空槽11内に搬入して、所定位置に設置し、洗浄済みの第一、第二の配管23a、23bの第一、第二の供給孔25a、25b側の端部を真空槽11内に挿入して、気密に取り付ける。洗浄済みの防着板41を真空槽11内に搬入し、真空槽11の内壁面に密着して取り付ける。次いで、上述の成膜工程を再開する。基板35以外の部分に積層された有機薄膜は除去されており、剥離した有機薄膜が不純物として基板35に付着する問題は生じない。また、第一、第二の供給孔25a、25bも有機薄膜により閉塞されることはないので、第一、第二の有機物ガスを一定の流量で供給でき、一定の膜質の有機薄膜を基板35上に形成できる。<第二例の有機薄膜形成装置の構造>本発明である第二例の有機薄膜形成装置の構造を説明する。図2は、第二例の有機薄膜形成装置10bの内部構成図を示している。第二例の有機薄膜形成装置10bのうち、上述の第一例の有機薄膜形成装置10aと構造が同じ部分には、同じ符号を付している。第二例の有機薄膜形成装置10bは、真空槽11と、真空槽11内に配置された基板ステージ31と、真空槽11内に露出する供給孔25から真空槽11内に有機物ガスを供給するガス供給部20とを有している。すなわち、第二例の有機薄膜形成装置10bは、第一例の有機薄膜形成装置10aの第一、第二のガス供給部20a、20bの替わりに、ガス供給部20を一つ有している。また、第二例の有機薄膜形成装置10bは、紫外線を放出する紫外線ランプ17を有している。第一例の有機薄膜形成装置10aと構造が同じ部分は、説明を省略する。ガス供給部20は、固体又は液体の有機物材料を収容できる収容容器21と、収容された有機物材料を加熱する加熱装置22と、一端が収容容器21内に接続され、他端が真空槽11内に挿入された配管23とを有している。配管23の真空槽11内に挿入された端部の開口を供給孔25と呼ぶと、供給孔25は真空槽11内に露出されている。本実施例では、図4を参照し、供給孔25は、シャワーヘッドのように多数の小径の孔から構成されているが、本発明はこれに限定されず、他の形状の場合も含まれる。収容容器21は、真空槽11の外側に配置され、内部には、有機薄膜の材料である有機物材料が配置されている。有機物材料には、その液状膜に紫外線が照射されると硬化して有機薄膜が形成されるものが用いられる。加熱装置22は、ここでは線状の抵抗加熱装置であり、収容容器21の外周に巻き回されて取り付けられ、収容容器21内の有機物材料を加熱して、蒸発できるようになっている。以下では、有機物材料の蒸気を有機物ガスと呼ぶ。収容容器21内で生成された有機物ガスは、配管23の内部を通って、真空槽11内に露出された供給孔25から、真空槽11内に放出される。配管23には、配管用ヒーター24が巻き付けられており、配管23は有機物ガスの凝縮温度よりも高い温度に加熱され、内部を通る有機物ガスが、配管23の壁面に析出しないようになっている。真空槽11の槽壁のうち、基板ステージ31の表面と対面する部分には、紫外線を透過する透過窓18が設けられている。透過窓18の材質は例えば石英である。紫外線ランプ17は、真空槽11の外側のうち、透過窓18と対面する位置に配置されており、紫外線ランプ17から紫外線を放出させると、放出された紫外線は透過窓18を透過して、真空槽11の内部に照射されるようになっている。なお、本実施形態では紫外線ランプ17は真空槽11の外側に配置されていたが、紫外線ランプ17が真空槽11の内側に配置され、透過窓18が省略されていてもよい。また、紫外線ランプ17はステージ31の表面と対面する位置に静止されていてもよいし、基板ステージ31の表面と対面する平面内で往復移動できるように構成されていてもよい。真空槽11の内壁面には、防着板41が密着して取り付けられている。防着板41の構造は、第一例の有機薄膜形成装置10aの防着板41と同じであり、説明を省略する。本実施例では、配管23のうち供給孔25の部分の構造も、第一例の有機薄膜形成装置10aにおける第一、第二の配管23a、23bの第一、第二の供給孔25a、25bの部分と同じであり、説明を省略する。さらに、基板ステージ31の表面のうち、基板35が配置されるべき所定場所の周囲の部分の構造も、第一例の有機薄膜形成装置10aの基板ステージ31と同じであり、説明を省略する。<第二例の有機薄膜形成方法>本発明の第二例の有機薄膜形成装置10bを用いた有機薄膜形成方法を説明する。成膜工程真空排気装置12により真空槽11内を真空排気し、真空雰囲気を形成する。以後、真空排気を継続して真空雰囲気を維持する。真空槽11内の真空雰囲気を維持しながら、真空槽11内に基板35を搬入し、基板ステージ31の表面のうち、フッ素樹脂含有無電解ニッケル膜で周囲を囲まれた所定の位置に配置する。収容容器21の内部に、有機物材料を配置する。本実施例では、有機物材料として、紫外線硬化型のアクリルモノマー又はオリゴマーを使用する。有機物材料には光重合開始剤を添加してもよい。配管23を配管用ヒーター24により、有機物ガスの凝縮温度よりも高い温度に加熱しておく。加熱装置22により、有機物材料を加熱すると、有機物材料から有機物ガスが生成され、生成された有機物ガスは配管23の内部を通って、供給孔25から真空槽11内に供給される。供給された有機物ガスは、基板35の表面に付着して凝縮し、液状膜が形成される。また、有機物ガスの一部は、防着板41の表面にも付着して凝縮し、液状膜が形成される。さらに、有機物ガスの一部は、供給孔25の表面と、基板ステージ31の表面のうち、基板35の周囲の部分とにも付着して凝縮し、液状膜が形成される。基板35の表面に所定の厚みの液状膜が形成された後、供給孔25からの有機物ガスの供給を停止する。真空槽11内の真空雰囲気を維持しながら、紫外線ランプ17から紫外線を放出させる。放出された紫外線は透過窓18を透過して真空槽11内に進入する。真空槽11内に進入した紫外線の一部は基板35の表面に入射して、基板35の表面に形成された有機物材料から成る液状膜に光重合反応を起こして硬化させ、基板35の表面に有機薄膜が形成される。本実施例ではアクリル樹脂の薄膜が形成される。また、紫外線の一部は防着板41の表面に入射して、防着板41の表面に形成された有機物材料から成る液状膜に光重合反応を起こして硬化させ、防着板41の表面にも有機薄膜が形成される。さらに、真空槽11内に進入した紫外線の一部は、供給孔25の表面と、基板ステージ31の表面のうち基板35の周囲の部分にも入射して、それぞれの場所に形成された有機物材料から成る液状膜に重合反応を起こして硬化させ、それぞれの場所で有機薄膜が形成される。基板35の表面に有機薄膜が形成された後、紫外線ランプ17からの紫外線の放出を停止する。真空槽11内の真空雰囲気を維持しながら、成膜済みの基板35を真空槽11の外側に搬出し、別の未成膜の基板35を真空槽11内に搬入して、上述の成膜工程を繰り返す。洗浄工程基板35以外の部分に積層された有機薄膜が剥離する前で、かつ供給孔25が有機薄膜により閉塞される前に、連続して成膜できる基板の枚数を、試験やシミュレーションにより予め求めておく。予め求めておいた所定枚数の基板35に有機薄膜を形成した後、第二例の有機薄膜形成装置10bの洗浄工程を行う。第二例の有機薄膜形成装置10bの洗浄工程は、第一例の有機薄膜形成装置10aの洗浄工程と同様であり、説明を省略する。なお、第一、第二の有機薄膜形成装置10a、10bは、防着板41の表面と、第一、第二の供給孔25a、25bの表面又は供給孔25の表面と、基板ステージ31の表面のうち、基板35が配置されるべき所定場所の周囲の部分を加熱する不図示のヒーターを有していてもよい。真空槽11内に有機物ガスを供給する前に、不図示のヒーターにより、防着板41の表面と、第一、第二の供給孔25a、25bの表面又は供給孔25の表面と、基板ステージ31の表面のうち、基板35が配置されるべき所定場所の周囲の部分とを有機物ガスの凝縮温度より高い温度に加熱しておけば、有機物ガスの付着量そのものを減少させることができ、洗浄工程を行うまでに連続して成膜できる基板の枚数を増やすことができる。図1、2の図面上では、真空槽11内に基板ステージ31と供給口25a、25b又は25とからなる成膜組は一組だけ配置されていたが、本発明はこれに限定されず、二組以上配置されていてもよい。第二例の有機薄膜形成装置10bが成膜組を二組以上有する場合には、各成膜組ごとにそれぞれ異なる紫外線ランプ18を設ける構成より、一個の紫外線ランプ18を各基板ステージ31の表面と対面する位置にそれぞれ移動できるように構成する方が、低コストで好ましい。第二例の有機薄膜形成装置10bが成膜組を二組以上有する場合には、一の成膜組で一の基板35の表面に光反応性の有機物材料を付着中に、他の成膜組で他の基板35の表面に光照射を行えば、有機薄膜の生産効率を向上できる。"